(57)【要約】【課題】半導体ウエハと接着層とを分断する際に、接着層の剥離を防止できるウエハ加工用テープを提供すること。【解決手段】基材層、粘着層、及び接着層をこの順に有するウエハ加工用テープであって、前記粘着層と前記接着層との接着強度が、前記接着層の外周部の少なくとも一部において、前記接着層の中央部よりも高められているウエハ加工用テープ。【選択図】図２
2015095514.tif 000002
【特許請求の範囲】
【請求項１】
基材層、粘着層、及び接着層をこの順に有するウエハ加工用テープであって、前記粘着層と前記接着層との接着強度が、前記接着層の外周部の少なくとも一部において、前記接着層の中央部よりも高められているウエハ加工用テープ。
【請求項２】
前記接着層の外周部の少なくとも一部が、粘着テープによって前記粘着層に接着されている請求項１に記載のウエハ加工用テープ。
【請求項３】
前記接着層の外周部の少なくとも一部が、アンカー効果によって前記粘着層に接着されている請求項１に記載のウエハ加工用テープ。
【発明の詳細な説明】
【技術分野】
【０００１】
本発明の実施形態は、ウエハ加工用テープに関する。
【背景技術】
【０００２】
一般に、半導体装置の製造工程では、半導体ウエハに伸縮性かつ粘着性のあるダイシングテープを貼り付けたのち、半導体ウエハを切断（ダイシング）する工程、ダイシングテープを伸張（エキスパンド）する工程、ダイシングされたチップをピックアップする工程等が行われる。
【０００３】
上記半導体装置の製造工程に使用されるウエハ加工用テープとして、基材層と粘着層とからなるダイシングテープに、接着層（ダイボンドフィルム）が積層されたダイシング・ダイボンドフィルムが提案されている。
【０００４】
従来、ダイシング・ダイボンドフィルムを用いる場合、ダイシング工程では、ダイシングブレードを用い半導体ウエハと接着層とを一緒にダイシングしていた。しかし、ダイシングする半導体ウエハの薄肉化により、チップ欠けやチップ割れが問題となってきた。
【０００５】
近年、半導体ウエハの切断方法として、レーザ加工装置を用い、非接触にて半導体ウエハを切断する、いわゆるステルスダイシング法が提案されている。
【０００６】
例えば、特許文献１に開示されたステルスダイシング法では、まず、接着層を介在させてダイシングテープが貼り付けられた半導体ウエハを用意する。次いで、半導体ウエハの内部に焦点光を合わせてレーザ光を照射することにより半導体ウエハの内部に多光子吸収による改質領域を形成し、改質領域からなる切断予定部を形成する工程が行われる。その後、ダイシングテープをエキスパンドし、切断予定部に沿って半導体ウエハ及び接着層を分断する工程が行われる。
【０００７】
特許文献１に開示されたステルスダイシング法によれば、レーザ光の照射とダイシングテープのエキスパンドによって、非接触で半導体ウエハと接着層とを切断できる。そのため、ダイシングブレードを用いる場合に生じるチップ欠け、チップ割れ等の解消が可能である。したがって、ステルスダイシング法は、例えば５０μｍ以下の薄肉化した半導体ウエハに特に有効である。
【０００８】
しかしながら、ステルスダイシング法では、半導体ウエハ及び接着層を分断する際に、分断の衝撃により、接着層が粘着層から剥離し、飛散したり捲れ上がったりする問題があった。
【先行技術文献】
【特許文献】
【０００９】
【特許文献１】特許４３５８５０２号公報
【発明の概要】
【発明が解決しようとする課題】
【００１０】
本発明の実施形態は、半導体ウエハと接着層とを分断する際に、接着層の剥離を防止できるウエハ加工用テープを提供することを目的とする。
【課題を解決するための手段】
【００１１】
本発明の実施形態は、上記課題を解決するために、検討を重ねた結果得られたものであり、基材層、粘着層、及び接着層をこの順に有するウエハ加工用テープであって、前記粘着層と前記接着層との接着強度が、前記接着層の外周部の少なくとも一部において、前記接着層の中央部よりも高められているウエハ加工用テープに関する。
前記ウエハ加工用テープの好ましい形態として、前記接着層の外周部の少なくとも一部が、粘着テープによって前記粘着層に接着されているウエハ加工用テープが挙げられる。
また、他の好ましい形態として、前記接着層の外周部の少なくとも一部が、アンカー効果によって前記粘着層に接着されているウエハ加工用テープが挙げられる。
【発明の効果】
【００１２】
本発明の実施形態であるウエハ加工用テープを用いることにより、半導体ウエハと接着層とを分断する際に、接着層の剥離を防止できる。
【図面の簡単な説明】
【００１３】
【図１】図１は、接着強度を高める前のウエハ加工用テープの一例を示す模式図である。
【図２】図２は、本発明の実施形態であるウエハ加工用テープの一例を示す模式図である。
【図３】図３は、本発明の実施形態であるウエハ加工用テープの一例を示す模式図である。
【発明を実施するための形態】
【００１４】
以下、図面を参照しながら、好適な実施形態であるウエハ加工用テープについて説明する。なお、図面の説明において同一要素には同符号を付し、重複する説明は省略する。また、図面は理解を容易にするため一部を誇張して描いており、寸法比率は説明のものと必ずしも一致しない。
【００１５】
本実施形態のウエハ加工用テープは、ダイシング工程、エキスパンド工程、ピックアップ工程、ダイボンド工程等の半導体装置製造工程における半導体ウエハ及び当該半導体ウエハから得られる半導体チップの加工に使用できる。
【００１６】
本実施形態のウエハ加工用テープは、基材層、粘着層、及び接着層をこの順に有する。ウエハ加工用テープは、さらに保護フィルム層等の任意の層を有していてよい。また、各層は、それぞれ二層以上から形成されていてもよい。図１（ａ）は、接着強度を高める前のウエハ加工用テープの一例を示す断面模式図であり、図１（ｂ）は、接着強度を高める前のウエハ加工用テープの一例を示す平面模式図である。図１（ａ）に示すウエハ加工用テープは、基材層１０、粘着層１、接着層２、及び保護フィルム層２０を有し、図１（ｂ）に示すウエハ加工用テープは、基材層１０、粘着層１、及び接着層２を有している。
【００１７】
基材層、保護フィルム層、接着層、及び粘着層について説明する。
［基材層］
基材層１０としてプラスチックフィルムを用いることができる。プラスチックフィルムとしては、例えば、ポリエチレンテレフタレート（ＰＥＴ）等のポリエステル；ポリエチレン、ポリプロピレン、ポリメチルペンテン、ポリ−４−メチルペンテン−１、エチレン−酢酸ビニル共重合体、エチレン−（メタ）アクリル酸エチル共重合体、エチレン−（メタ）アクリル酸メチル共重合体、エチレン−（メタ）アクリル酸共重合体、これらのアイオノマー等のα−オレフィンの単独重合体又は共重合体であるポリオレフィン；ポリテトラフルオロエチレン；ポリビニルアセテート；ポリ塩化ビニル；ポリイミド、又はこれらから選択される２種以上を含む混合物等から形成されるフィルムが挙げられる。
【００１８】
基材層１０と粘着層１との密着性を向上させるために、基材層１０の表面に、コロナ処理、クロム酸処理、オゾン暴露処理、火炎暴露処理、イオン化放射線処理等の化学的又は物理的表面処理が施されていてもよい。
【００１９】
基材層１０の厚さは、作業性を損なわない範囲で適宜選択される。但し、粘着層１を構成する粘着剤として、高エネルギー線（中でも紫外線）硬化性粘着剤を用いる場合は、その高エネルギー線の透過を阻害しない厚みが好ましい。基材層１０の厚さは、例えば１０〜５００μｍ、好ましくは５０〜２００μｍであり、さらに好ましくは７０〜１５０μｍである。この範囲は実用的に問題がなく、経済的にも有効な範囲であるといえる。
【００２０】
基材層１０として、温度−１０℃、引張り速度５００ｍｍ／ｍｉｎにおける引張り変形時に降伏点を有さないフィルムを用いることが好ましい。降伏点を有さないことは、低温エキスパンドの際にネッキングの発生を防止でき、基材層が破断しにくくなるという点で好ましい。
【００２１】
降伏点を有さないとは、フィルムの引張り試験に基づいて作成された応力ひずみ線図において、傾きｄＹ／ｄＸが正の値から０又は負の値に変化する点がないことをいう。引張り試験には、例えば、テンシロン万能材料試験機（例えば、株式会社オリエンテック製「ＲＴＣ−１２１０」）を用いることができる。
【００２２】
基材層１０の形状（平面視形状）は、粘着層１の平面視形状と同じかそれより一回り広い面積を持ち、粘着層１を支持できる形状であり、接着層２と重なり合わない外周部１０ａ（ダイシング用リング載置部となる）を有する形状であることがより好ましい。例えば、円形、略円形、四角形、五角形、六角形、八角形、ウエハ形状等がある。
【００２３】
［保護フィルム層］
保護フィルム層２０として、上述のプラスチックフィルムを用いることができる。例えば、ポリテトラフルオロエチレン等のフッ素樹脂からなるフィルムを用いてもよく、フッ素樹脂フィルムは、表面エネルギーが低いために好ましい。
【００２４】
保護フィルム層２０と接着層２との間の剥離力を低く抑えるために、保護フィルム層２０は、シリコーン系剥離剤、フッ素系剥離剤、長鎖アルキルアクリレート系剥離剤等の離型剤により処理されていることが好ましい。このようなフィルムとしては、市販品として、例えば、帝人デュポンフィルム株式会社製のテイジンテトロンフィルム「Ａ−６３」（ＰＥＴフィルム、離型処理剤：変性シリコーン系）、同じく帝人デュポンフィルム株式会社製のテイジンテトロンフィルム「Ａ−３１」（ＰＥＴフィルム、離型処理剤：Ｐｔ系シリコーン系）等がある。
【００２５】
保護フィルム層２０の厚さは、作業性を損なわない範囲で適宜選択される。保護フィルム層２０の厚さは、例えば１００μｍ以下、好ましくは１０〜７５μｍ、さらに好ましくは２５〜５０μｍである。この範囲は実用的に問題がなく、経済的にも有効な範囲であるといえる。
【００２６】
保護フィルム層２０の形状（平面視形状）は、基材層１０より広い面積を持ち、接着層２、粘着層１、及び基材層１０を保護し、支持できる形状であることが好ましい。例えば、円形、略円形、四角形、五角形、六角形、八角形、ウエハ形状、矩形、長尺状等がある。取扱い性に優れる点で、矩形、長尺状等が好ましい。
【００２７】
［接着層］
接着層２は、熱硬化性樹脂を含有する樹脂組成物を用いて形成できる。樹脂組成物としては、例えば、ベース樹脂として、アクリルゴム、ポリイミド樹脂、フェノキシ樹脂等のフィルム形成性を有する樹脂と、熱硬化性成分として、エポキシ樹脂、ビスマレイミド樹脂、トリアジン樹脂、フェノール樹脂等の熱により硬化する樹脂とを含有する組成物が挙げられる。樹脂組成物は、さらに熱硬化性樹脂と反応する硬化剤を含んでもよい。ウエハ加工用テープの用途によっては、接着層２の硬化時間が長いことが好ましく、硬化時間を長くするため、硬化剤は、ポリウレタン系、ポリエステル系等の高分子物質等で被覆され、マイクロカプセル化されていてもよい。また、樹脂組成物は、イミダゾールなどの硬化促進効果を有する硬化促進剤を含んでもよい。各成分は、それぞれ単独で又は二種類以上を組み合わせて使用できる。
【００２８】
接着層２と半導体ウエハとの接着強度を上げるために、樹脂組成物は、カップリング剤を含んでもよく、カップリング剤としては、例えば、シラン系、チタン系、アルミニウム系等のカップリング剤が挙げられる。シラン系カップリング剤としては、例えば、γ−メルカプトプロピルトリメトキシシラン、γ−メルカプトプロピルトリエトキシシラン、γ−アミノプロピルメチルジエトキシシラン、γ−ウレイドプロピルトリメトキシシラン、γ−ウレイドプロピルトリエトキシシランが挙げられる。カップリング剤は、単独で又は二種類以上を組み合わせて使用できる。
【００２９】
樹脂組成物には、接着層２の流動性を制御し、弾性率を向上させる観点から、前述した高エネルギー線の透過を維持できる程度にフィラーを加えてもよい。フィラーとしては、例えば、水酸化アルミニウム、水酸化マグネシウム、窒化ほう素、結晶性シリカ、非晶性シリカ等からなるフィラーが挙げられる。フィラーの形状は特に制限されるものではない。フィラーは単独で又は二種類以上を組み合わせて使用できる。
【００３０】
樹脂組成物にイオン捕捉剤を添加してイオン性不純物を吸着させることにより、接着層２の吸湿時の絶縁信頼性を向上させることもできる。イオン捕捉剤としては、例えば、トリアジンチオール系化合物、ビスフェノール系還元剤等の、銅がイオン化して溶け出すことを防止するため銅害防止剤として知られる化合物や、ジルコニウム系化合物、アンチモンビスマス系化合物、マグネシウムアルミニウム系化合物等の無機イオン吸着剤が挙げられる。
【００３１】
接着層２を形成する際に、樹脂組成物はワニスの状態にされていてもよい。樹脂組成物をワニス化するための溶剤としては、有機溶媒が好ましく、有機溶媒は、沸点を参考に、接着層を作製する際の揮発性を考慮して選択できる。例えば、メタノール、エタノール、２−メトキシエタノール、２−エトキシエタノール、２−ブトキシエタノール、酢酸エチル、メチルエチルケトン、アセトン、メチルイソブチルケトン、トルエン、キシレン等の比較的沸点が低い溶媒は、接着層を作製する際に硬化が進みにくいという点で好ましい。溶媒は、単独で又は二種類以上を組み合わせて使用できる。
【００３２】
接着層２の厚さは、例えば３〜２００μｍ、好ましくは４〜１００μｍ、さらに好ましくは５〜５０μｍである。３μｍ以上であると、薄い半導体ウエハに対しても十分な接着力を確保でき、また、回路基板の凸電極を良好に埋め込むことができるという点で好ましい。一方、２００μｍ以下であると、半導体装置の小型化の要求に応えることができるという点で好ましい。なお、２００μｍよりも厚くしてもよいが、不経済であり、また、特性上の利点も期待できないという傾向がある。
【００３３】
接着層２の主面の形状（平面視形状）は、円形、略円形、又は半導体ウエハ形状が好ましい。
【００３４】
接着層２は、硬化反応前（Ｂステージの状態）における動的粘弾性測定による０℃の弾性率が、５００ＭＰａ以上であることが好ましく、１，０００ＭＰａ以上であることがより好ましい。０℃の弾性率が５００ＭＰａ以上であると、分断しやすくなる傾向がある。また、０℃の弾性率は、分断性、取り扱い性等を考慮し、２，０００ＭＰａ以下であることが好ましく、１，７５０ＭＰａ以下であることがより好ましい。弾性率の測定には、動的粘弾性測定装置（例えば、レオロジ社製「ＤＶＥ−Ｖ４」）を使用できる。
【００３５】
［粘着層］
粘着層１としては、室温（２５℃）及び−１０℃で粘着力があり、接着層２に対し密着力を有するものが好ましい。粘着層１は、粘着剤として機能するベース樹脂を含有する樹脂組成物を用いて形成できる。粘着層１を構成するベース樹脂としては、例えば、アクリル系樹脂、各種合成ゴム、天然ゴム、ポリイミド樹脂などが挙げられる。糊残りしにくいという観点から、ベース樹脂は、架橋剤などの他の添加剤と反応しうる官能基、例えば、水酸基、カルボキシル基等を有していることが好ましい。ベース樹脂として、紫外線や放射線等の高エネルギー線や熱によって硬化する（すなわち、粘着力が低下する）樹脂を使用してもよい。
【００３６】
また、粘着力の調整のため、樹脂組成物は、架橋反応によりベース樹脂の官能基と反応する架橋剤として、好ましくは、エポキシ基、イソシアネート基、アジリジン基及びメラミン基から選ばれる少なくとも１種の官能基を有する化合物を含有する。ベース樹脂及び架橋剤は、それぞれ単独で使用してもよいし、二種以上を併用してもよい。また、反応速度が遅い場合は、適宜にアミンやスズ等の触媒を用いることができる。
【００３７】
紫外線や放射線等の高エネルギー線や熱によって硬化するベース樹脂を使用する場合は、さらに光重合開始剤や熱重合開始剤を添加することが望ましい。また、粘着特性を調整するために、ロジン樹脂系、テルペン樹脂系等のタッキファイヤー、各種界面活性剤等の任意成分を適宜含有させてもよい。粘着層１を形成する際に、樹脂組成物はワニス化されていてもよい。ワニスには、接着層２の形成に用いられる上記の溶媒の使用が可能である。
【００３８】
粘着層１の主面の形状（平面視形状）は、接着層２の平面視形状よりも一回り広い面積を持ち、接着層２を支持できる形状で、接着層２と重なり合わない外周部１ａ（ダイシング用リング載置部となる）を有する形状が好ましい。円形、略円形、四角形、五角形、六角形、八角形、ウエハ形状等がある。ただし、前記した接着層２の好ましい形状（円形やウエハ形状）との関係から、好ましい形状は円形である。
【００３９】
粘着層１で、接着層２と重なり合わない外周部１ａは、ダイシング用リングを載置し、固定するのに充分な面積とするのが好適である。
【００４０】
粘着層１の厚さは、例えば１〜１００μｍ、好ましくは２〜５０μｍ、さらに好ましくは５〜４０μｍである。１μｍよりも厚いと接着層２との十分な接着力を確保でき、分断時に半導体チップ及び接着層２の飛散を防止する観点から好ましい。一方、１００μｍよりも厚くしてもよいが、不経済であり、また、特性上の利点も期待できないという傾向がある。
【００４１】
粘着層１と接着層２とは、分断の際に両者の間で剥離が生じ、接着層２が半導体ウエハ上に飛散し、または、接着層２が捲れ上がり、半導体ウエハ上に乗ることを防止するために、密着していることが好ましい。具体的には、接着強度が高められていない箇所において、粘着層と接着層間の温度２５℃、剥離速度５００ｍｍ／分におけるＴ字剥離強度が、０．１Ｎ／２５ｍｍ以上であることが好ましく、０．１５Ｎ／２５ｍｍ以上であることがより好ましく、０．２Ｎ／２５ｍｍ以上であることがさらに好ましい。また、Ｔ字剥離強度は、２Ｎ／２５ｍｍ以下であることが好ましく、１Ｎ／２５ｍｍ以下であることがより好ましく、０．５Ｎ／２５ｍｍ以下であることがさらに好ましい。２Ｎ／２５ｍｍ以下であることは、分断後に通常、常温で行われるピックアップ工程において良好なピックアップ性が得られる点でも好ましい。
【００４２】
分断性向上のために低温でエキスパンドが行われる場合があることを考慮すると、粘着層１と接着層２とは、低温時に密着していることが好ましい。具体的には、接着強度が高められていない箇所において、粘着層と接着層間の−１０℃、剥離速度５００ｍｍ／分におけるＴ字剥離強度が、０．０７Ｎ／２５ｍｍ以上であることが好ましく、０．０８Ｎ／２５ｍｍ以上であることがより好ましく、０．１Ｎ／２５ｍｍ以上であることがさらに好ましい。また、Ｔ字剥離強度は、１．５Ｎ／２５ｍｍ以下であることが好ましく、１Ｎ／２５ｍｍ以下であることがより好ましく、０．５Ｎ／２５ｍｍ以下であることがさらに好ましい。１．５Ｎ／２５ｍｍ以下であることは、分断後に通常、常温で行われるピックアップ工程において良好なピックアップ性が得られる点でも好ましい。
【００４３】
粘着層１と接着層２のＴ字剥離強度は、以下の方法で測定できる。まず、ラミネーターにより粘着層と接着層を貼り合せた後に、２５ｍｍ幅の矩形のサンプルを切り出す。粘着層に、高エネルギー線硬化型の粘着剤が用いられている場合は、高エネルギー線照射前のサンプルを用いて測定を行う。サンプルを用いて、例えば、テンシロン万能材料試験機（例えば、株式会社オリエンテック製「ＲＴＣ−１２１０」）を用い、温度２５℃又は−１０℃、剥離速度５００ｍｍ／分でＴ字剥離強度を測定する。
【００４４】
ウエハ加工用テープは、例えば以下に述べる方法により作製できる。すなわち、まず保護フィルム層２０上に、接着層２を形成するための樹脂組成物（原料のベース樹脂等を有機溶剤等の溶媒に溶解させてワニス化したもの）を、ナイフコート法、ロールコート法、スプレーコート法、グラビアコート法、バーコート法、カーテンコート法等により塗工し、溶媒を除去して接着層２を形成し、保護フィルム層２０と接着層２とを有する接着シートを得る。別途、支持フィルム上に、粘着層１を形成するための組成物（原料のベース樹脂等を有機溶剤等に溶解させてワニス化したもの）を上記と同様の方法により塗工し、溶媒を除去して、粘着層１を形成する。次いで、粘着層１上に基材層１０を積層し、粘着層１と基材層１０とを有するダイシングテープを得る。接着層２と、粘着層１及び基材層１０とを所期の形状にプリカットするとともに、接着層２上に、支持フィルムを剥離したダイシングテープを、接着層２と粘着層１とが接するように積層する。積層には、一般的なラミネーターを使用でき、例えば、ラミネート温度５０℃〜１００℃、線圧０．５〜３．０ｋｇｆ／ｃｍ、送り速度０．２〜２．０ｍ／分の条件で積層する。これにより、基材層１０、粘着層１、接着層２及び保護フィルム層２０を、この順に有するウエハ加工用テープを得ることができる。
【００４５】
続いて、粘着層と接着層との接着強度を高める方法について説明する。
本実施形態のウエハ加工用テープは、エキスパンド時における接着層２の粘着層１からの剥離を抑制する目的で、粘着層１と接着層２との接着強度が、接着層２の外周部の少なくとも一部において、接着層２の中央部よりも高められている。例えば、図２及び３に示すように、本実施形態のウエハ加工用テープは、接着層２の外周部２ａで、粘着層１と接着層２との接着が補強されている。補強する方法としては、（１）接着層２の外周部２ａの少なくとも一部を粘着テープによって粘着層１に接着する、すなわち、粘着層１と接着層２とを粘着テープで貼り付ける（図２（ａ）及び（ｂ））、（２）接着層２の外周部２ａの少なくとも一部をアンカー効果によって粘着層１に接着する、すなわち、接着層２が粘着層１にアンカリングされている状態になるよう、ピン等により加工する（図３）などが挙げられる。補強によって、接着層の外周部の少なくとも一部において、接着強度が高められる。なお、アンカー効果とは、接着層と粘着層との機械的結合による効果をいい、例えば、接着剤が粘着層表面の孔、凹み等に侵入することによって発揮される。
【００４６】
粘着層１と接着層２との接着強度を高める方法は特に限定されない。上記（１）のように、粘着層１と接着層２との間の接着力自体は変化しないが、他の部材を用いて粘着層２と接着層１とが接着されている例も本発明の実施形態に含まれる。接着強度が、接着層の外周部の少なくとも一部において、接着層の中央部よりも高められていることは、例えば、上述のＴ字剥離強度の測定により、接着層外周部の剥離強度と接着層中央部の剥離強度とを比較して確認できる。２５℃及び−１０℃の少なくともいずれか一方のＴ字剥離強度の測定によって、接着層の外周部の剥離強度が高いことが確認できれば、接着層の外周部の接着強度が高められているといえる。
【００４７】
［方法（１）］
用いる粘着テープとしては、粘着層１と接着層２との接着強度を高めることができれば、特に材質は限定されない。例えば、日東電工株式会社製のポリエステルテープ（透明）「♯３１Ｂ」、日東電工株式会社製のポリエステルテープ（青）「♯３３７」等を用いることができる。
【００４８】
図２（ａ）では、粘着層１と接着層２との界面に、複数枚の粘着テープが貼り付けられている。粘着テープのサイズや貼り付け位置は、特に限定されないが、接着層２には半導体ウエハが貼り付けられること、また、粘着層１にはダイシング用リングが貼り付けられることを考慮したうえで、適宜設定することが好ましい。例えば、幅０．５〜３ｃｍ、長さ２〜４ｃｍの矩形にカットした粘着テープ３０を、粘着テープ３０の幅方向の中央が粘着層及び接着層の界面３にほぼ一致するように、貼り付けることが好ましい。貼り付け枚数は、例えば４〜１６枚とする。
【００４９】
Ｔ字剥離強度の測定は、例えば、図２（ａ）に、外周部測定用のサンプル４ａ（幅２５ｍｍ×長さ５０ｍｍ）、中央部測定用のサンプル４ｂ（幅２５ｍｍ×長さ５０ｍｍ）として示した箇所から切り出したウエハ加工用テープを用いて行うことができる。
【００５０】
図２（ｂ）では、粘着層１と接着層２との界面４に、リング状の粘着テープ４０が貼り付けられている。リング状の粘着テープ４０の形状は、接着層２の形状に応じて定められ、また、リング状の粘着テープ４０の幅は、例えば１〜３ｃｍとすることが好ましい。リング状の粘着テープ４０は、充分な大きさを有する市販の粘着テープをリング状にカットして得られる。
【００５１】
粘着テープ（矩形の粘着テープ３０、リング状の粘着テープ４０）の貼り付けは、基材層１０、粘着層１、接着層２及び保護フィルム層２０を有するウエハ加工テープから、保護フィルム層２を剥離した後に行うことができる。半導体ウエハを貼り付ける前でも後でも構わない。
【００５２】
［方法（２）］
図３では、接着層２の外周部２ａに、ピンによる加工が施されている。ピンによる加工として、例えば、接着層２の外周部２ａ（粘着層と接着層の界面３より内側のリング状の部分）の複数個所に、ピンを刺し、ウエハ加工用テープに穴５０を開け、その後、ピンを抜くという加工が挙げられる。用いるピンとしては、粘着層１と接着層２との接着強度を高めることができれば、特に材質は限定されない。例えば、市販の縫い針を用いることができる。
【００５３】
ピンのサイズやピンを刺す位置も、特に限定されないが、接着層２には半導体ウエハが貼り付けられることを考慮したうえで、適宜設定することが好ましい。例えば、接着層２の外周部２ａである幅１〜３ｃｍのリング状部分に、穴の密度が１０〜１００個／ｃｍ２となるようにピンを刺す。
【００５４】
ピンは、基材層１０、粘着層１、接着層２、及び保護フィルム層２０を有するウエハ加工テープに刺すことができる。また、保護フィルム層２を剥離した後に刺してもよく、この場合、半導体ウエハを貼り付ける前でも後でも構わない。
【００５５】
以上により得られたウエハ加工用テープは、ステルスダイシング法による半導体ウエハ及び接着層の分断に好ましく用いられる。ステルスダイシング法は、特に、極薄の半導体ウエハを切断するために適した方式であり、ステルスダイシング法によればチッピング発生を抑制できることが知られている。ステルスダイシング法は次にように行われる。
【００５６】
一例を示すと、ステルスダイシング法では、まず、半導体ウエハ内部に集光点を合わせ半導体ウエハにレーザ光を照射し、半導体ウエハ内部に多光子吸収による脆弱な改質部を形成する。半導体ウエハを個々の半導体チップに分割する予定のライン（「分割予定ライン」ともいう。）に沿ってレーザ光の照射位置を移動させると、分割予定ラインに沿った改質部（「ダイシングライン」ともいう。）を形成できる（レーザ光照射工程）。次いで、半導体ウエハの裏面（回路が形成されていない面）にウエハ加工用テープを貼り付けた後、ウエハ加工用テープを引き伸ばす（エキスパンド工程）。半導体ウエハの裏面にウエハ加工用テープを貼り付けた後に、半導体ウエハにダイシングラインを形成してもよい。レーザ光照射工程及びエキスパンド工程としては、公知の一般的な方法を適用できる。分断性の観点から、エキスパンド工程は低温、好ましくは−３０〜０℃、より好ましくは−２０〜−１０℃で行う。
【００５７】
引き伸ばしにより、半導体ウエハに外部応力が与えられ、分割予定ラインに沿って半導体ウエハ及び接着層が分断され、個々の接着層付き半導体チップ（以下、単に「チップ」ともいう。）に分断されると共に、チップの間隔が広げられる。
【００５８】
本発明の実施形態であるウエハ加工用テープを用いることによって、分断の衝撃による接着層の飛散及び捲り上がりを防止し、歩留の低下を抑えることができる。
【００５９】
得られたチップは、半導体装置の製造に用いられる。チップは、粘着層からピックアップされ（ピックアップ工程）、被着体にダイボンディングされる（ダイボンディング工程）。被着体としては、半導体チップ搭載用支持部材、他の半導体チップ等が挙げられ、半導体チップ搭載用支持部材としては、例えば、４２アロイリードフレーム、銅リードフレーム等のリードフレーム；ポリイミド樹脂、エポキシ樹脂等からなるプラスチックフィルム；ガラス不織布基材で強化されたポリイミド樹脂、エポキシ樹脂等のプラスチックフィルム；アルミナ等のセラミックス；表面に有機レジスト層が設けられた有機基板；配線付き有機基板等が挙げられる。ダイボンディング後、封止材による封止等を行い（封止工程）、半導体装置が製造される。さらに他の工程を経てもよい。ピックアップ工程、ダイボンディング工程、及び封止工程としては、公知の一般的な方法を適用できる。
【実施例】
【００６０】
本発明を以下の実施例に基づき、さらに詳細に説明する。本発明は、これらの実施例に制限されるものではない。
【００６１】
（ダイシングテープの作製）
粘着剤には、主モノマーとして２−エチルヘキシルアクリレートとメチルメタクリレートを用い、官能基モノマーとしてヒドロキシエチルアクリレートとアクリル酸を用いたアクリル共重合体を溶液重合法にて得て使用した。この合成したアクリル共重合体の質量平均分子量は４０万、ガラス転移点は−３８℃であった。このアクリル共重合体１００質量部に対し、多官能イソシアネート架橋剤（三菱化学（株）製、マイテックＮＹ７３０Ａ−Ｔ）１０質量部を配合し、溶媒として酢酸エチル及びメチルエチルケトンを用い、粘着剤ワニスを調製した。得られた粘着剤ワニスを、表面に離型処理が施されたポリエチレンテレフタレートフィルム（帝人デュポンフィルム（株）製、テイジンテトロンフィルムＡ−３１、厚さ２５μｍ）上に、乾燥時の粘着層の厚さが１０μｍになるよう塗工し乾燥させた。さらに、エチレン−メタクリル酸共重合体の分子間を金属イオンで架橋したアイオノマー樹脂フィルム（三井・デュポン  ポリケミカル（株）製、ハイミラン１７０６を押出したフィルム、厚さ８０μｍ）を粘着層上にラミネートし、ダイシングテープを得た。
【００６２】
（接着シートの作製）
ＨＴＲ−８６０Ｐ−３（ナガセケムテックス（株）製、グリシジル基含有アクリルゴム、分子量１００万、Ｔｇ−７℃）１００質量部、ＹＤＣＮ−７０３（東都化成（株）製、ｏ−クレゾールノボラック型エポキシ樹脂、エポキシ当量２１０）５．４質量部、ＹＤＣＮ−８１７０Ｃ（東都化成（株）製、ビスフェノールＦ型エポキシ樹脂、エポキシ当量１５７）１６．２質量部、プライオーフェンＬＦ２８８２（大日本インキ化学工業（株）製、ビスフェノールＡノボラック樹脂）１５．３質量部、ＮＵＣＡ−１８９（日本ユニカー（株）製、γ−メルカプトプロピルトリメトキシシラン）０．１質量部、ＮＵＣＡ−１１６０（日本ユニカー（株）製、γ−ウレイドプロピルトリエトキシシラン）０．３質量部、及びシクロヘキサノンを加えて撹拌混合し、真空脱気した。得られた接着剤ワニスを、表面に離型処理が施されたポリエチレンテレフタレート（帝人デュポンフィルム（株）製、テイジンテトロンフィルムＡ−３１、厚さ７５μｍ）上に、乾燥時の接着層の厚さが２０μｍになるよう塗布し、接着シートを得た。
【００６３】
上記で得たダイシングテープと接着シートを用い、ウエハ加工用テープを作製した。ポリエチレンテレフタレートフィルムを剥離したダイシングテープと、接着シートとを、プリカットした後に、粘着層と接着層とが接するように貼り合わせ、アイオノマー樹脂フィルム（基材層）、粘着層、接着層、及びポリエチレンテレフタレートフィルム（保護フィルム層）を有するウエハ加工用テープを得た。貼り合わせは、ラミネーターを用い、温度８０℃、線圧１．０ｋｇｆ／ｃｍ、送り速度０．５ｍｍ／分の条件で行った。なお、接着層は、１２インチウエハへ適応可能なサイズの円形状にカットし、基材層及び粘着層は、接着層よりも大きい円形状であって、外周部にダイシング用リングを載置可能な形状にした。
【００６４】
基材層の降伏点、接着層の弾性率、及び粘着層と接着層とのＴ字剥離強度の測定方法及び測定結果を以下に示す。
【００６５】
（降伏点）
上記で用いたアイオノマー樹脂フィルムを、幅１０ｍｍ×長さ６０ｍｍに切り出し、テンシロン万能材料試験機（株式会社オリエンテック製「ＲＴＣ−１２１０」）を用い、チャック間距離４０ｍｍ、温度−１０℃、引張速度５００ｍｍ／分の条件で引張り試験を行った。フィルムが破断するまでのひずみと応力を測定し、みずみをＸ軸、応力をＹ軸にそれぞれプロットした。降伏点（傾きｄＹ／ｄＸが正の値から０又は負の値に変化する点）は確認されなかった。
【００６６】
（弾性率）
上記で得た接着シートから、幅４ｍｍ×長さ２０ｍｍの接着層を切り出し、評価用サンプルとした。動的粘弾性測定装置（例えば、レオロジ社製、ＤＶＥ−Ｖ４）を用い、チャック間距離１０ｍｍ、測定温度範囲−５０〜３００℃、昇温速度３℃／分、引張りモード、周波数１０Ｈｚの条件で、０℃における弾性率を測定した。弾性率は５５０ＭＰａであった。
【００６７】
（Ｔ字剥離強度）
上記で得たウエハ加工用シートからポリエチレンテレフタレートフィルムを剥離した後、接着層の中央部から幅２５ｍｍ×長さ５０ｍｍの評価用サンプルを切り出した。評価用サンプルに、紫外線を照射せずにテンシロン万能材料試験機（株式会社オリエンテック製「ＲＴＣ−１２１０」）を用い、温度２５℃及び−１０℃、剥離速度５００ｍｍ／分の条件でＴ字剥離強度を測定した。２５℃におけるＴ字剥離強度は０．１３Ｎ／２５ｍｍ、０℃におけるＴ字剥離強度は０．０８Ｎ／２５ｍｍであった。
【００６８】
（実施例１）
ウエハ加工用テープからポリエチレンテレフタレートフィルムを剥離した後、接着層に、ダイシングラインが形成された厚さ５０μｍの１２インチ半導体ウエハを、ラミネート温度８０℃、線圧１．０ｋｇｆ／ｃｍ、送り速度０．５ｍｍ／分の条件で貼り付けた。接着層の外周部を、２ｃｍ×３ｃｍの粘着テープ（日東電工株式会社製、ポリエステルテープ♯３１Ｂ）８枚を、粘着テープの幅方向の中央が粘着層及び接着層の界面にほぼ一致するようにそれぞれ用い、粘着層に貼り付け、接着層と粘着層の接着強度を高めた。接着強度が高められたことは、以下により確認した。その後、同様に作成したウエハ加工用テープを用いて冷却エキスパンド評価を行った。
【００６９】
接着層の外周部から、貼り付けた粘着テープに沿って、幅２５ｍｍ×長さ５０ｍｍの評価用サンプルを切り出した。前記のＴ字剥離強度の測定方法と同様に、温度２５℃及び−１０℃のＴ字剥離強度を測定した。接着層の外周部の温度２５℃及び−１０℃におけるＴ字剥離強度は、いずいれも接着層の中央部のＴ字剥離強度より高い値を示した。
【００７０】
（実施例２）
ウエハ加工用テープからポリエチレンテレフタレートフィルムを剥離した後、接着層に、ダイシングラインが形成された厚さ５０μｍの１２インチ半導体ウエハを、ラミネート温度８０℃、線圧１．０ｋｇｆ／ｃｍ、送り速度０．５ｍｍ／分の条件で貼り付けた。粘着テープ（日東電工株式会社製、ポリエステルテープ♯３１Ｂ）をカットし、リング状の粘着テープ（幅２ｃｍ）を得た。接着層の外周部を、リング状の粘着テープを用いて粘着層に貼り付け、接着層と粘着層の接着強度を高めた。接着強度が高められたことは、以下により確認した。その後、同様に作成したウエハ加工用テープを用いて冷却エキスパンド評価を行った。
【００７１】
接着層の外周部から、貼り付けたリング状の粘着テープに沿って、幅２５ｍｍ×長さ５０ｍｍの評価用サンプルを切り出した。前記のＴ字剥離強度の測定方法と同様に、温度２５℃及び−１０℃のＴ字剥離強度を測定した。接着層の外周部の温度２５℃及び−１０℃におけるＴ字剥離強度は、いずいれも接着層の中央部のＴ字剥離強度より高い値を示した。
【００７２】
（実施例３）
ウエハ加工用テープの接着層の外周部（粘着層と接着層の界面より内側の幅１ｃｍのリング状の部分）に、縫い針を用い、ウエハ加工用テープを貫通する穴を開けることにより、アンカー効果を生じさせ、接着層と粘着層の接着強度を高めた。穴の数は、２５個／ｃｍ２とした。接着強度が高められたことは、以下により確認した。ウエハ加工用テープからポリエチレンテレフタレートフィルムを剥離した後、接着層に、ダイシングラインが形成された厚さ５０μｍの１２インチ半導体ウエハを、ラミネート温度８０℃、線圧１．０ｋｇｆ／ｃｍ、送り速度０．５ｍ／分の条件で貼り付けた。その後、同様に作成したウエハ加工用テープを用いて冷却エキスパンド評価を行った。
【００７３】
接着層の外周部から、穴を開けたリング状の部分に沿って、幅２５ｍｍ×長さ５０ｍｍの評価用サンプルを切り出した。前記のＴ字剥離強度の測定方法と同様に、温度２５℃及び−１０℃のＴ字剥離強度を測定した。接着層の外周部の温度２５℃及び−１０℃におけるＴ字剥離強度は、いずいれも接着層の中央部のＴ字剥離強度より高い値を示した。
【００７４】
（比較例１）
ウエハ加工用テープからポリエチレンテレフタレートフィルムを剥離した後、接着層に、ダイシングラインが形成された厚さ５０μｍの１２インチ半導体ウエハを、ラミネート温度８０℃、線圧１．０ｋｇｆ／ｃｍ、送り速度０．５ｍ／分の条件で貼り付けた。その後、ウエハ加工用テープを用いて冷却エキスパンド評価を行った。
【００７５】
冷却エキスパンド評価には、株式会社ディスコ製「ＤＤＳ２３００  Ｆｕｌｌｙ  Ａｕｔｏｍａｔｉｃ  Ｄｉｅ  Ｓｅｐａｒａｔｏｒ」を用いた。条件を下記に示す。
【００７６】
エキスパンド条件
冷却温度（Temperature）：−１５℃
冷却時間（Cooling Time）：６０秒
エキスパンド量（Height）：１０ｍｍ
エキスパンド速度（Speed）：１００ｍｍ／秒
待機時間（Waiting time）：１０秒
【００７７】
エキスパンド後の接着層を観察し、分断の際に、粘着層との間で剥離が生じ、接着層が半導体ウエハ上に飛散し、又は、接着層が捲れ上がり、半導体ウエハ上に乗っていないか確認した。実施例１〜３で得たウエハ加工用シートでは、接着層が粘着層から剥がれていなかった。比較例１で得たウエハ加工用シートでは、接着層が粘着層から剥がれ、接着層が半導体ウエハ上に飛散し、かつ、捲れ上がり半導体ウエハ上に乗っていた。
以上の結果より、実施例１〜３は、歩留向上に関して効果があることが確認された。また、エキスパンド温度、エキスパンド速度等を変更させた場合にも、本発明の実施形態であるウエハ加工用シートを用いた場合には、剥離が防止され、高い歩留で半導体ウエハを切断できた。
【符号の説明】
【００７８】
１  粘着層
１ａ  粘着層の外周部
２  接着層
２ａ  接着層の外周部
２ｂ  接着層の中央部
３  粘着層と接着層の界面
４ａ  外周部測定用のサンプル
４ｂ  中央部測定用のサンプル
１０  基材層
１０ａ  基材層の外周部
２０  保護フィルム層
３０  矩形の粘着テープ
４０  リング状の粘着テープ
５０  穴
【図１】
2015095514.tif 000003
【図２】
2015095514.tif 000004
【図３】
2015095514.tif 000005